(57)【要約】【課題】      無機質板表面の塗装ムラや無機質板裏面への塗料の回り込みを生じさせることなく、効率的に無機質板を塗装する方法を提供する。【解決手段】  無機質板裏面に撥水性塗料を塗布し、乾燥させた後、無機質板表面に過剰量の塗料を施し、次いで該塗料を無機質板端部に向かって掻き落とすことにより表面と端面を連続的に塗装する。【選択図】図１
2005095705.tif 000002
【特許請求の範囲】
【請求項１】
無機質板の裏面に塗料を付着させることなくその表面および端面のみを塗装する方法であって、無機質板裏面に撥水性塗料を塗布し、乾燥させた後、無機質板表面に過剰量の塗料を施し、次いで該塗料を無機質板端部に向かって掻き落とすことにより表面と端面を連続的に塗装することを特徴とする無機質板の塗装方法。
【請求項２】
過剰な塗料は、スポンジロールにより掻き落とす請求項１の無機質板の塗装方法。
【請求項３】
過剰な塗料は、エアーブローにより掻き落とす請求項１の無機質板の塗装方法。
【請求項４】
掻き落とされた塗料は回収、再利用する請求項１ないし３のいずれかの無機質板の塗装方法。
【発明の詳細な説明】
【技術分野】
【０００１】
この出願の発明は、無機質板の塗装方法に関するものである。さらに詳しくは、この出願の発明は、無機質板の裏面に塗料を付着させることなく無機質板の表面および端面のみを効率的に塗装する無機質板の塗装方法に関するものである。
【背景技術】
【０００２】
無機質板は、外壁材、屋根材等の外装材として広く用いられており、表面に柄、目地等の凹凸模様、着色、塗装等の施された多種多様の意匠を有するものが提供されている。
【０００３】
無機質板は、通常、セメント等を主成分とし、補強繊維や無機充填材を添加してなる原料スラリーを抄造または押出しによりシート化し、これをプレス機によって脱水成形した後、養生して得られる。また、無機質板には、意匠性や耐候性を付与する目的で上塗り塗装が施される。そして、このような無機質板の上塗り塗装は、無機質板の表面のみならず、耐水性が要求される端面にも施される。
【０００４】
従来、無機質板の上塗り塗装では、柔らかいスポンジに塗料を浸透させた転写ローラーや塗料を噴霧するスプレーにより、表面と端面を各々別個に塗装して行っていた。（特許文献１）
【０００５】
しかし、このように無機質板の表面と端面を別個に塗装する方法では、最初に表面塗装を行った後に端面の塗装を行う場合には、例えば、転写ローラーを用いた場合、端面の塗装時に柔らかいスポンジに端面が食い込み、無機質板表面や裏面がスポンジと接触して塗料が付着するという問題があった。また、スプレーを用いた場合でも同様に、噴霧された塗料が無機質板表面や裏面に付着するという問題があった。
【０００６】
このように端面の塗装時に無機質板の表面に塗料が回り込んだ場合には、付着した塗料が表面塗膜の上に残留し、意匠性が著しく低下する上、塗料が多く付着した部位では乾燥時に塗料の発泡が生じやすく、発泡により塗膜が不均一となり、十分な耐水性が得られなくなるという重大な問題もしばしば見られた。また、塗料が裏面に回り込んだ場合には、積載時にブロッキングが生じやすくなるという問題が見られた。
【０００７】
一方、端面の塗装を行った後に表面塗装を行う場合にも、同様に、余分な塗料が表面や裏面に回り込み、塗装ムラや乾燥時の発泡、積載時のブロッキングが生じやすいという問題があった。
【特許文献１】特開昭５６−７０８６７
【特許文献２】特開２００１−３３５３８５
【発明の開示】
【発明が解決しようとする課題】
【０００８】
このような状況下において、無機質板表面に塗装ムラを生じさせることなく、無機質板の端面を塗装する方法として、表面に塗料を過剰に施し、余分な塗料を掻き落とす方法が提案された。このような方法では、無機質板表面と端面を同時に、均一に塗装することができたものの、塗料が無機質板裏面にまで回り込み、積載時にブロッキングを生じさせるという問題がしばしば見られた。そのため、裏面に付着した塗料は、ロールなどにより掻き落とす必要があり、生産性を低下させていたのが実情である。
【０００９】
そこで、この出願の発明は、以上のとおりの事情に鑑みてなされたものであり、従来技術の問題点を解消し、無機質板表面の塗装ムラや無機質板裏面への塗料の回り込みを生じさせることなく、効率的に無機質板を塗装する方法を提供することを課題としている。
【課題を解決するための手段】
【００１０】
この出願の発明は、上記の課題を解決するものとして、第１には、無機質板の裏面に塗料を付着させることなくその表面および端面のみを塗装する方法であって、無機質板裏面に撥水性塗料を塗布し、乾燥させた後、無機質板表面に過剰量の塗料を施し、次いで該塗料を無機質板端部に向かって掻き落とすことにより表面と端面を連続的に塗装することを特徴とする無機質板の塗装方法を提供する。
【００１１】
また、この出願の発明は、第２には、過剰な塗料は、スポンジロールにより掻き落とす前記の無機質板の塗装方法を、第３には、過剰な塗料は、エアーブローにより掻き落とす前記の無機質板の塗装方法を提供する。
【００１２】
そして、この出願の発明は、第４には、掻き落とされた塗料を回収、再利用する前記いずれかの無機質板の塗装方法をも提供する。
【発明の効果】
【００１３】
上記第１の発明の無機質板の塗装方法では、無機質板裏面に撥水性塗料を塗布し、乾燥させた後、表面に過剰量の塗料を施し、無機質板端部に向かって掻き落とすことにより、過剰の塗料が無機質板表面に含浸されるとともに、表面および端面に添って広がり、無機質板の表面および端部を覆い、均一な塗膜が形成される。このとき、裏面には撥水性塗膜が形成されているため、塗料が回り込んでも含浸されず、容易に除去される。したがって、簡便な方法により、無機質板の表面および端面のみに効率的に塗装を施すことが可能となる。
【００１４】
また、上記第２の発明の無機質板の塗装方法では、過剰な塗料をスポンジロールにより掻き落とすことから、無機質板表面および端面に均一に塗料を塗装することが可能となる。
【００１５】
さらに、上記第３の発明の無機質板の塗装方法では、エアーブローにより過剰な塗料を掻き落とすことから、短時間で均一な塗膜を形成させることが可能となる。
【００１６】
そして、上記第４の発明の無機質板の塗装方法では、掻き落とされた塗料を回収、再利用するため、無機質板表面に過剰量の塗料を施しても無駄が生じず、塗料の使用量および製造コストを抑えることが可能となる。
【発明を実施するための最良の形態】
【００１７】
この出願の発明の無機質板の塗装方法の概要を図１および図２に示した。この出願の発明の無機質板の塗装方法では、まず、成形、養生等の工程を経て搬送された無機質板（１）の裏面（１１）に撥水性塗料（２）を塗布し、乾燥して撥水性塗膜（２１）を形成する。次に、無機質板（１）の表面（１２）に塗料（３）を過剰量施し、それを掻き落とし手段（４）により掻き落とす。これにより、過剰量の塗料（３）は、無機質板（１）の表面（１２）に含浸されながら無機質板（１）の端部（１３）方向に広がり、無機質板（１）の表面（１２）と端面（１４）を覆う。一方、無機質板（１）の裏面（１１）に回り込んだ塗料（３）は、撥水性塗膜（２１）によりはじかれるため、残存、付着せずに容易に除去される。
【００１８】
この出願の発明の無機質板の塗装方法において、無機質板（１）は、とくに限定されず、各種のものが適用できる。具体的には、セメント成分に、補強繊維、無機充填材、増粘剤等を加えた原料スラリーを抄造または押出しし、成型、養生して得られるものが例示される。
【００１９】
また、この出願の発明の無機質板の塗装方法において、撥水性塗料（２）は、無機質板（１）裏面（１２）への塗料（３）の付着を防止できるものであればよく、とくに限定されない。例えば、一般にシーラーとして使用されるアクリル系、メタクリル系、塩化ビニル系、ウレタン系、フッ素系等の耐水性塗料や、撥水剤として知られるパラフィンワックス系エマルジョン、フッ素系エマルジョン等が挙げられる。また、このような撥水性塗料（２）は、どのような方法により塗布されるものであってもよい。刷毛、ローラー、スプレー、シャワー、カレンダーコート等の一般的な方法が適用できる。
【００２０】
さらに、この出願の発明の無機質板の塗装方法では、無機質板（１）の表面（１２）に施される塗料（３）は、とくに限定されない。具体的には、フッ素樹脂塗料、アクリル塗料、アクリルウレタン塗料、アクリルシリコン塗料、無機塗料等から選択される水系塗料が例示される。また、このような塗料（３）の粘度もとくに限定されないが、無機質板（１）の表面（１２）に過剰量施された際に、無機質板（１）の表面（１２）に適度に含浸され、かつ掻き落とし手段（４）により、無機質板（１）の端部（１３）に向かって十分に広がるように、あまり高い粘度でないことが望ましい。
【００２１】
この出願の発明の無機質板の塗装方法では、かつ掻き落とし手段（４）は、無機質板（１）の表面（１２）および端面（１４）を覆うように塗料（３）を広げることができるものであればよく、とくに限定されない。例えば、スポンジロール、エアブロー、ドクターブレード等が例示される。中でも図１に示したスポンジロール（４１）は、過剰量の塗料（３）を掻き落としながら、無機質板（１）表面（１２）全体に渡り均一に塗料（３）を塗装できるため、好ましい。また、図２に示したエアーブロー（４２）では、一定の圧力および流量のエアーを吹きかけることにより過剰量の塗料（３）を掻き落とすことから、短時間で塗料（３）を表面（１２）全体および端面（１４）に塗装でき、好ましい。
【００２２】
この出願の発明の無機質板の塗装方法では、さらに、無機質板（１）裏面（１１）に回り込み、付着せずに落下した塗料（３）を含む過剰の塗料（３）を回収し、再利用することにより、塗料（３）の使用量を削減できる。したがって、過剰量の塗料（３）を施しながらも、製造コストを抑えることが可能となる。
【００２３】
以下、実施例を示し、この発明の実施の形態についてさらに詳しく説明する。もちろん、この発明は以下の例に限定されるものではなく、細部については様々な態様が可能であることは言うまでもない。
【実施例】
【００２４】
＜実施例１＞
無機質板裏面に、長鎖アルキルアクリルエステルのエマルジョンをロールコーターにより約30 g/m2で塗布し、150℃で1分間乾燥した。次いで、アクリルエマルジョン塗料をシャワー散布し、流量50 L/min、圧力1〜2 MPaのエアーを無機質板の幅と同じ幅のスリットから無機質板の表面、裏面および端面に対して垂直に、5 cmの高さから当て、過剰の塗料を掻き落した。さらに、150℃で1分間ジェット乾燥させた。
【００２５】
得られた無機質板における塗着率は９０％以上であった。また、無機質板表面および端面には、均一な塗膜が形成された。一方、無機質板裏面への塗料の付着は確認されなかった。したがって、１工程で効率的に無機質板の表面および端面を均一に塗装できることが確認された。
＜比較例１＞
無機質板裏面に長鎖アルキルアクリルエステルのエマルジョンを塗布することなく、実施例１と同じ条件で無機質板の塗装を行った。
【００２６】
得られた無機質板における塗着率は６０％であった。また、裏面の大部分に塗料の付着が見られた。
【産業上の利用可能性】
【００２７】
以上詳しく説明したとおり、この発明によって、無機質板表面の塗装ムラや無機質板裏面への塗料の回り込みを生じさせることなく、効率的に無機質板を塗装する方法が提供される。
【図面の簡単な説明】
【００２８】
【図１】この出願の発明の無機質板の塗装方法の一例を説明する概略模式図である。
【図２】この出願の発明の無機質板の塗装方法の他の一例を説明する概略模式図である。
【符号の説明】
【００２９】
１  無機質板
１１  裏面
１２  表面
１３  端部
１４  端面
２  撥水性塗料
２１  撥水性塗膜
３  塗料
４  掻き落し手段
４１  スポンジロール
４２  エアブロー
【図１】
2005095705.tif 000003
【図２】
2005095705.tif 000004